(57)【要約】  【課題】本発明は、塩化ビニル系樹脂エマルジョン及び／又はアクリル系樹脂エマルジョンと混合した際に、透明性を維持しながら、シリコーンの摺動性を効果的に付与したエマルジョン型コーティング用組成物及びその皮膜が形成された積層体を提供することを目的とする。  【解決手段】（Ａ）皮膜形成能を有する塩化ビニル系樹脂エマルジョン及び／又はアクリル系樹脂エマルジョン：固形分比で６０〜９９質量％、  （Ｂ）特定の化学式で示されるポリオルガノシロキサンとアクリル酸エステル単位又はメタクリル酸エステル単位とが質量比３０：７０〜９９：１の割合である、平均粒子径が１８０ｎｍ以下のシリコーンアクリルグラフト共重合樹脂エマルジョン：固形分比で１〜４０質量％を含有することを特徴とするコーティング用組成物。【選択図】なし【特許請求の範囲】
【請求項１】
（Ａ）皮膜形成能を有する塩化ビニル系樹脂エマルジョン及び／又はアクリル系樹脂エマルジョン：固形分比で６０〜９９質量％、
（Ｂ）下記一般式（１）で示されるポリオルガノシロキサンとアクリル酸エステル単位又はメタクリル酸エステル単位とが質量比３０：７０〜９９：１の割合である、平均粒子径が１８０ｎｍ以下のシリコーンアクリルグラフト共重合樹脂エマルジョン：固形分比で１〜４０質量％
を含有することを特徴とするコーティング用組成物。
【化１】
2020090596.tif 000011
（式中、Ｒ1は同一又は異種の置換もしくは非置換の炭素数１〜２０の１価炭化水素基であり、Ｒ2はメルカプト基、アクリロキシ基もしくはメタクリロキシ基置換の炭素数１〜６のアルキル基、又はビニル基である。Ｘは同一又は異種の置換もしくは非置換の炭素数１〜２０の１価炭化水素基、炭素数１〜２０のアルコキシ基又はヒドロキシル基、ＹはＸ又は−［Ｏ−Ｓｉ（Ｘ）2］d−Ｘで示される同一又は異種の基で、Ｘ及びＹ中の少なくとも２個はヒドロキシル基である。Ｚは炭素数１〜４のアルキル基、炭素数１〜４のアルコキシ基又はヒドロキシル基である。ａは０〜１，０００の数、ｂは１００〜１０，０００の正数、ｃは１〜１０の正数、ｄは１〜１，０００の正数である。）
【請求項２】
上記一般式（１）において、Ｒ1及びＸの各々の１価炭化水素基が、炭素数１〜２０の直鎖状、分岐状もしくは環状のアルキル基又は炭素数６〜２０のアリール基である請求項１記載のコーティング用組成物。
【請求項３】
（Ｂ）シリコーンアクリルグラフト共重合樹脂エマルジョンの平均粒子径が５０〜１８０ｎｍである請求項１又は２記載のコーティング用組成物。
【請求項４】
（Ｂ）シリコーンアクリルグラフト共重合樹脂エマルジョンが、
（ｂ１）上記一般式（１）で示される平均粒子径が１８０ｎｍ以下のポリオルガノシロキサンと、
（ｂ２）アクリル酸エステル単量体又はメタクリル酸エステル単量体と、
（ｂ３）これと共重合可能な官能基含有単量体と
の乳化グラフト共重合物である請求項１〜３のいずれか１項記載のコーティング用組成物。
【請求項５】
上記一般式（１）で表されるポリオルガノシロキサンの平均粒子径が５０〜１８０ｎｍである請求項４記載のコーティング用組成物。
【請求項６】
基材に塗布した際のヘーズ増加率が、塗布前の基材のヘーズ値に対して１５００％以下である請求項１〜５のいずれか１項記載のコーティング用組成物。
【請求項７】
基材表面のコーティング用である請求項１〜６のいずれか１項記載のコーティング用組成物。
【請求項８】
請求項１〜７のいずれか１項記載のコーティング用組成物による皮膜が基材の片面又は両面に形成されていることを特徴とする積層体。
【請求項９】
基材が、ポリカーボネート、ポリスチレン、ポリエチレンテレフタレート、ポリ塩化ビニル、ポリエステル、セルロース、ジエチレングリコールビスアリルカーボネートポリマー、アクリロニトリル−ブタジエン−スチレンポリマー、ポリ（メタ）アクリル酸エステル、ポリウレタン及びエポキシ樹脂の群から選ばれるプラスチックである請求項８記載の積層体。
【請求項１０】
基材が、ソーダ石灰ガラス、石英ガラス、鉛ガラス、ホウ珪酸ガラス及び無アルカリガラスの群から選ばれるガラスである請求項８記載の積層体。
【請求項１１】
基材が、カエデ科、カバノキ科、クスノキ科、クリ科、ゴマノハグサ科、ナンヨウスギ科、ニレ科、ノウゼンカズラ科、バラ科、ヒノキ科、フタバガキ科、フトモモ科、ブナ科、マツ科、マメ科及びモクセイ科の群から選ばれる木材である請求項８記載の積層体。
【請求項１２】
基材が、木綿、麻、リンネル、羊毛、絹、カシミヤ、石綿、ポリアミド、ポリエステル、ビスコース、セルロース、ガラス及び炭素の群から選ばれる繊維である請求項８記載の積層体。
【請求項１３】
コーティング用組成物による皮膜の厚さが０．５〜５０μｍである請求項８〜１２のいずれか１項記載の積層体。
【発明の詳細な説明】
【技術分野】
【０００１】
本発明は、コーティング用組成物に関するものであり、より詳しくは基材表面にコーティングすることで、透明性を維持し、摺動性を付与することができるエマルジョン型コーティング用組成物に関する。また、本発明は、このコーティング用組成物による皮膜が形成された積層体に関する。
【背景技術】
【０００２】
近年、コーティング剤の分野においては、環境問題の点で有機溶剤系から水系へと分散媒の移行が進んでいる。ウレタン系、アクリル系、塩化ビニル系などのエマルジョンは優れた皮膜形成能があり、コーティング剤として広く用いられてきた。
【０００３】
また、シリコーン系樹脂は、基材に摺動性を付与することができる樹脂として知られている。しかしながら、シリコーン系の樹脂をコーティング剤として使用する場合には、塗膜が白化するなどの不具合があった。
【０００４】
そこで、皮膜形成能を有するウレタン系、アクリル系、塩化ビニル系のエマルジョンとシリコーン系の樹脂を混合してコーティング剤として使用する方法が試みられている。しかし、混合することによって、シリコーン系樹脂の摺動性を発揮できなかったり、元のウレタン系、アクリル系や塩化ビニル系の性能を劣化させるなどして満足な性能を発揮していないのが現実である。
【０００５】
本発明者は、特開２０１３−６７７８７号（特許文献１）の公報の中で、ウレタン系、アクリル系、塩化ビニル系のエマルジョンとシリコーン系の樹脂を混合したコーティング剤が基材に撥水性を付与できることを開示している。しかし、摺動性と塗膜の透明性については改善の余地があった。
【先行技術文献】
【特許文献】
【０００６】
【特許文献１】特開２０１３−６７７８７号公報
【発明の概要】
【発明が解決しようとする課題】
【０００７】
本発明は、上記事情に鑑みなされたもので、塩化ビニル系樹脂エマルジョン及び／又はアクリル系樹脂エマルジョンと混合した際に、透明性を維持しながら、シリコーンの摺動性を効果的に付与したエマルジョン型コーティング用組成物及びその皮膜が形成された積層体を提供することを目的とする。
【課題を解決するための手段】
【０００８】
本発明者は、上記目的を達成するために鋭意検討した結果、皮膜形成能を有する塩化ビニル系樹脂エマルジョン及び／又はアクリル系樹脂エマルジョンと特定のシリコーンアクリルグラフト共重合樹脂エマルジョンとを所定の割合で配合したコーティング用組成物を開発するに至った。
【０００９】
従って、本発明は、下記のコーティング用組成物及び積層体を提供する。
１．（Ａ）皮膜形成能を有する塩化ビニル系樹脂エマルジョン及び／又はアクリル系樹脂エマルジョン：固形分比で６０〜９９質量％、
（Ｂ）下記一般式（１）で示されるポリオルガノシロキサンとアクリル酸エステル単位又はメタクリル酸エステル単位とが質量比３０：７０〜９９：１の割合である、平均粒子径が１８０ｎｍ以下のシリコーンアクリルグラフト共重合樹脂エマルジョン：固形分比で１〜４０質量％
を含有することを特徴とするコーティング用組成物。
【化１】
2020090596.tif 000002
（式中、Ｒ1は同一又は異種の置換もしくは非置換の炭素数１〜２０の１価炭化水素基であり、Ｒ2はメルカプト基、アクリロキシ基もしくはメタクリロキシ基置換の炭素数１〜６のアルキル基、又はビニル基である。Ｘは同一又は異種の置換もしくは非置換の炭素数１〜２０の１価炭化水素基、炭素数１〜２０のアルコキシ基又はヒドロキシル基、ＹはＸ又は−［Ｏ−Ｓｉ（Ｘ）2］d−Ｘで示される同一又は異種の基で、Ｘ及びＹ中の少なくとも２個はヒドロキシル基である。Ｚは炭素数１〜４のアルキル基、炭素数１〜４のアルコキシ基又はヒドロキシル基である。ａは０〜１，０００の数、ｂは１００〜１０，０００の正数、ｃは１〜１０の正数、ｄは１〜１，０００の正数である。）
２．上記一般式（１）において、Ｒ1及びＸの各々の１価炭化水素基が、炭素数１〜２０の直鎖状、分岐状もしくは環状のアルキル基又は炭素数６〜２０のアリール基である上記１記載のコーティング用組成物。
３．（Ｂ）シリコーンアクリルグラフト共重合樹脂エマルジョンの平均粒子径が５０〜１８０ｎｍである上記１又は２記載のコーティング用組成物。
４．（Ｂ）シリコーンアクリルグラフト共重合樹脂エマルジョンが、
（ｂ１）上記一般式（１）で示される平均粒子径が１８０ｎｍ以下のポリオルガノシロキサンと、
（ｂ２）アクリル酸エステル単量体又はメタクリル酸エステル単量体と、
（ｂ３）これと共重合可能な官能基含有単量体と
の乳化グラフト共重合物である上記１〜３のいずれかに記載のコーティング用組成物。
５．上記一般式（１）で表されるポリオルガノシロキサンの平均粒子径が５０〜１８０ｎｍである上記４記載のコーティング用組成物。
６．基材に塗布した際のヘーズ増加率が、塗布前の基材のヘーズ値に対して１５００％以下である上記１〜５のいずれかに記載のコーティング用組成物。
７．基材表面のコーティング用である上記１〜６のいずれかに記載のコーティング用組成物。
８．上記１〜７のいずれかに記載のコーティング用組成物による皮膜が基材の片面又は両面に形成されていることを特徴とする積層体。
９．基材が、ポリカーボネート、ポリスチレン、ポリエチレンテレフタレート、ポリ塩化ビニル、ポリエステル、セルロース、ジエチレングリコールビスアリルカーボネートポリマー、アクリロニトリル−ブタジエン−スチレンポリマー、ポリ（メタ）アクリル酸エステル、ポリウレタン及びエポキシ樹脂の群から選ばれるプラスチックである上記８記載の積層体。
１０．基材が、ソーダ石灰ガラス、石英ガラス、鉛ガラス、ホウ珪酸ガラス及び無アルカリガラスの群から選ばれるガラスである上記８記載の積層体。
１１．基材が、カエデ科、カバノキ科、クスノキ科、クリ科、ゴマノハグサ科、ナンヨウスギ科、ニレ科、ノウゼンカズラ科、バラ科、ヒノキ科、フタバガキ科、フトモモ科、ブナ科、マツ科、マメ科及びモクセイ科の群から選ばれる木材である上記８記載の積層体。
１２．基材が、木綿、麻、リンネル、羊毛、絹、カシミヤ、石綿、ポリアミド、ポリエステル、ビスコース、セルロース、ガラス及び炭素の群から選ばれる繊維である上記８記載の積層体。
１３．コーティング用組成物による皮膜の厚さが０．５〜５０μｍである上記８〜１２のいずれかに記載の積層体。
【発明の効果】
【００１０】
本発明のコーティング用組成物は、優れた透明性、摺動性を有し、該コーティング用組成物による皮膜が形成された積層体の外観を損なわずに高い耐摩耗性を維持することができる。また水系であるため、作業面・環境面で利点が大きい。
【発明を実施するための形態】
【００１１】
本発明は、（Ａ）成分として、皮膜形成能を有する塩化ビニル系樹脂エマルジョン及び／又はアクリル系樹脂エマルジョンと、（Ｂ）成分として、下記一般式（１）で示されるポリオルガノシロキサンとアクリル酸エステル単位又はメタクリル酸エステル単位とが質量比３０：７０〜９９：１の割合である、平均粒子径が５０〜１８０ｎｍのシリコーンアクリルグラフト共重合樹脂エマルジョンとを含有し、（Ａ）成分を固形分比で６０〜９９質量％、（Ｂ）成分を１〜４０質量％の範囲でそれぞれ配合するコーティング用組成物であり、基材に塗布した際のヘーズヘ増加率が、塗布前の基材のヘーズ値に対して１５００％以下であることを特徴とするコーティング用組成物である。
【００１２】
（Ａ）皮膜形成能を有する塩化ビニル系樹脂エマルジョン及び／又はアクリル系樹脂エマルジョンは、公知の方法、例えばアニオン又はノニオン系乳化剤等を用いた乳化重合法で合成したものを用いてもよいし、市販品を使用してもよい。皮膜形成能とは、一定温度以上で、乾燥後の塗膜表面の粒子性がなくなり、かつ、乾燥時に細かいひび割れなどを起こさない性能である。皮膜形成のための乾燥温度範囲は特に限定されないが、好ましくは３０〜１５０℃、より好ましくは１００〜１５０℃である。
【００１３】
（Ａ）成分の塩化ビニル系樹脂エマルジョン及び／又はアクリル系樹脂エマルジョンが皮膜形成能を有するためには、粒子径が１０〜５００ｎｍであることが好ましい。粘度（２５℃）は１０〜５００ｍＰａ・ｓであるものを用いるとよい。また、ガラス転移温度（以下、Ｔｇと記載することがある）は、１２０℃以下であり、６０℃以下が好ましく、３０℃以下が更に好ましい。なお、ガラス転移温度の下限値は−５０℃が好ましい。ガラス転移温度は、ＪＩＳ  Ｋ７１２１に基づき測定できる。
【００１４】
（Ａ）成分の塩化ビニル系樹脂エマルジョンは、塩化ビニル単量体の単独重合体のみならず、塩化ビニル単量体と下記単量体の共重合体であっても良い。
【００１５】
また、（Ａ）成分のアクリル系樹脂エマルジョンは下記の単量体から１種又は２種以上を混合した重合体である。
例えば、炭素数１〜１８のアルキル基を有するアルコールとの（メタ）アクリル酸エステル、２−ヒドロキシエチル（メタ）アクリレート、２−ヒドロキシプロピル（メタ）アクリレート、メトキシエチル（メタ）アクリレート、ブトキシエチル（メタ）アクリレート、グリシジル（メタ）アクリレート、アリル（メタ）アクリレート、エチレングリコールジ（メタ）アクリレート、ジエチレングリコールジ（メタ）アクリレート等を挙げることができる。なお、（メタ）アクリレートとは、アクリレートとメタクリレートの総称である。また、上記に加えて下記エチレン性不飽和単量体を併用しても良い。例えば、アクリロニトリル、酢酸ビニル、プロピオン酸ビニル、スチレン、アクリル酸、メタクリル酸、（メタ）アクリルアミド、Ｎ−メチロール（メタ）アクリルアミド、Ｎ−メトキシメチル（メタ）アクリルアミド等が挙げられる。
【００１６】
市販の塩化ビニル系樹脂エマルジョンとしては、日信化学工業（株）製ビニブランが挙げられる。また、市販のアクリル系樹脂エマルジョンとしては、日信化学工業（株）製ビニブラン、ヘンケルジャパン社製ヨドゾール、東亞合成（株）製アロンなどが挙げられる。
【００１７】
（Ａ）成分の皮膜形成能を有する塩化ビニル系樹脂エマルジョン及び／又はアクリル系樹脂エマルジョンの配合量は、コーティング組成物中、固形分で６０〜９９質量％であり、好ましくは６５〜９５質量％である。この樹脂エマルジョンが６０質量％未満であると、耐摩耗性など被膜特性が非常に悪くなるという不具合があり、９９質量％を超えると表面が滑らかでないために触感が悪いという不具合がある。
【００１８】
（Ｂ）成分のシリコーンアクリルグラフト共重合樹脂エマルジョンは、好ましくは、（ｂ１）下記一般式（１）で示されるポリオルガノシロキサンと（ｂ２）（メタ）アクリル酸エステル単量体と（ｂ３）これと共重合可能な官能基含有単量体との混合物とを、乳化グラフト重合させて得られるものである。
【００１９】
（Ｂ）成分のシリコーンアクリルグラフト共重合樹脂エマルジョンは、（ｂ１）成分１００質量部に対して、（ｂ２）成分が１０〜１００質量部、（ｂ３）成分が０．０１〜２０質量部を用いて得ることが好ましく、更に（ｂ２）成分は４０〜１００質量部、（ｂ３）成分は０．０１〜５質量部がより好ましい。
【００２０】
ここで、（ｂ１）ポリオルガノシロキサンは、下記一般式（１）で示される。
【化２】
2020090596.tif 000003
（式中、Ｒ1は同一又は異種の置換もしくは非置換の炭素数１〜２０の１価炭化水素基であり、Ｒ2はメルカプト基、アクリロキシ基もしくはメタクリロキシ基置換の炭素数１〜６のアルキル基、又はビニル基である。Ｘは同一又は異種の置換もしくは非置換の炭素数１〜２０の１価炭化水素基、炭素数１〜２０のアルコキシ基又はヒドロキシル基、ＹはＸ又は−［Ｏ−Ｓｉ（Ｘ）2］d−Ｘで示される同一又は異種の基で、Ｘ及びＹ中の少なくとも２個はヒドロキシル基である。Ｚは炭素数１〜４のアルキル基、炭素数１〜４のアルコキシ基又はヒドロキシル基である。ａは０〜１，０００の数、ｂは１００〜１０，０００の正数、ｃは１〜１０の正数、ｄは１〜１，０００の正数である。）
【００２１】
ここで、Ｒ1は同一又は異種の置換もしくは非置換の炭素数１〜２０の１価炭化水素基であり、具体的には、メチル基、エチル基、プロピル基、ブチル基、ペンチル基、ヘキシル基、ヘプチル基、オクチル基、ノニル基、デシル基、ドデシル基、テトラデシル基、ヘキサデシル基、オクタデシル基等のアルキル基、シクロペンチル基、シクロヘキシル基、シクロヘプチル基等のシクロアルキル基、ビニル基、アリル基等のアルケニル基、フェニル基、トリル基、ナフチル基等のアリール基、ビニルフェニル基等のアルケニルアリール基、ベンジル基、フェニルエチル基、フェニルプロピル基等のアラルキル基、ビニルベンジル基、ビニルフェニルプロピル基等のアルケニルアラルキル基などや、これらの基の水素原子の一部又は全部がフッ素、臭素、塩素等のハロゲン原子、アクリロキシ基、メタクリロキシ基、カルボキシル基、アルコキシ基、アルケニルオキシ基、アミノ基、アルキル又はアルコキシもしくは（メタ）アクリロキシ置換アミノ基などで置換されたものが挙げられる。Ｒ1としては、好ましくはメチル基である。
【００２２】
Ｒ2はメルカプト基、アクリロキシ基もしくはメタクリロキシ基置換の炭素数１〜６のアルキル基、又はビニル基である。具体的には、メルカプトプロピル基、アクリロキシプロピル基、メタクリロキシプロピル基、ビニル基等が好ましい。
【００２３】
Ｘは同一又は異種の置換もしくは非置換の炭素数１〜２０の１価炭化水素基、炭素数１〜２０のアルコキシ基又はヒドロキシル基であり、非置換もしくは置換の炭素数１〜２０の１価炭化水素基としては、Ｒ1で例示したものと同様のものが例示でき、炭素数１〜２０のアルコキシ基として、具体的には、メトキシ基、エトキシ基、プロポキシ基、ブトキシ基、ヘキシルオキシ基、ヘプチルオキシ基、オクチルオキシ基、デシルオキシ基、テトラデシルオキシ基等が挙げられる。Ｘとして、好ましくはヒドロキシル基、メチル基、ブチル基、フェニル基である。
【００２４】
ＹはＸ又は−［Ｏ−Ｓｉ（Ｘ）2］d−Ｘで示される同一又は異種の基である。
【００２５】
Ｚは炭素数１〜４のアルキル基、炭素数１〜４のアルコキシ基又はヒドロキシル基であり、好ましくはヒドロキシル基又はメチル基である。
【００２６】
ａは１，０００より大きくなると得られる被膜の強度が不十分となるので、０〜１，０００の数、好ましくは０〜２００の数とされ、ｂは１００未満では被膜の柔軟性が乏しいものとなり、１０，０００より大きいとその引き裂き強度が低下するので、１００〜１０，０００の正数、好ましくは１，０００〜５，０００の正数とされる。ｃは１〜１０の正数であり、１０を超えると、コーティングした際に耐摩耗性が良化しないという不具合がある。
ｄは１〜１，０００、好ましくは１〜２００の正数とされる。また、架橋性の面から１分子中に少なくとも２個、好ましくは２〜４個のヒドロキシル基を有し、両末端に形成させたものを用いることがよい。
【００２７】
このような（ｂ１）ポリオルガノシロキサンは、エマルジョンの形態で使用されることが好ましく、市販品を使用してもよいし、合成してもよい。合成する場合は、公知の乳化重合法で実施でき、例えばフッ素原子、（メタ）アクリロキシ基、カルボキシル基、ヒドロキシル基、アミノ基を有してもよい環状オルガノシロキサンあるいはα，ω−ジヒドロキシシロキサンオリゴマー、α，ω−ジアルコキシシロキサンオリゴマー、アルコキシシラン等と、下記一般式（２）で示されるシランカップリング剤を、アニオン系界面活性剤を用いて水中に乳化分散させた後、必要に応じて酸等の触媒を添加して重合反応を行うことにより容易に合成することができる。
Ｒ3(4-e-f)Ｒ4fＳｉ（ＯＲ5）e      （２）
（式中、Ｒ3は重合性二重結合を有する１価有機基、特にアクリロキシ基又はメタクリロキシ基置換の炭素数１〜６のアルキル基を示す。Ｒ4は炭素数１〜４のアルキル基、Ｒ5は炭素数１〜４のアルキル基で、ｅは２〜３、ｆは０〜１の整数を示し、ｅ＋ｆ＝２〜３である。）
【００２８】
上記環状オルガノシロキサンとしては、ヘキサメチルシクロトリシロキサン（Ｄ３）、オクタメチルシクロテトラシロキサン（Ｄ４）、デカメチルシクロペンタシロキサン（Ｄ５）、ドデカメチルシクロヘキサシロキサン（Ｄ６）、１，１−ジエチルヘキサメチルシクロテトラシロキサン、フェニルヘプタメチルシクロテトラシロキサン、１，１−ジフェニルヘキサメチルシクロテトラシロキサン、１，３，５，７−テトラビニルテトラメチルシクロテトラシロキサン、１，３，５，７−テトラメチルシクロテトラシロキサン、１，３，５，７−テトラシクロヘキシルテトラメチルシクロテトラシロキサン、トリス（３，３，３−トリフロロプロピル）トリメチルシクロトリシロキサン、１，３，５，７−テトラ（３−メタクリロキシプロピル）テトラメチルシクロテトラシロキサン、１，３，５，７−テトラ（３−アクリロキシプロピル）テトラメチルシクロテトラシロキサン、１，３，５，７−テトラ（３−カルボキシプロピル）テトラメチルシクロテトラシロキサン、１，３，５，７−テトラ（３−ビニロキシプロピル）テトラメチルシクロテトラシロキサン、１，３，５，７−テトラ（ｐ−ビニルフェニル）テトラメチルシクロテトラシロキサン、１，３，５，７−テトラ［３−（ｐ−ビニルフェニル）プロピル］テトラメチルシクロテトラシロキサン、１，３，５，７−テトラ（Ｎ−アクリロイル−Ｎ−メチル−３−アミノプロピル）テトラメチルシクロテトラシロキサン、１，３，５，７−テトラ（Ｎ，Ｎ−ビス（ラウロイル）−３−アミノプロピル）テトラメチルシクロテトラシロキサン等が例示される。好ましくは、オクタメチルシクロテトラシロキサン、デカメチルシクロペンタシロキサンが用いられる。
【００２９】
シランカップリング剤としては、具体的には、ビニルトリメトキシシラン、ビニルトリエトキシシラン、ビニルトリプロポキシシラン、ビニルトリイソプロポキシシラン、ビニルメチルジメトキシシラン、ビニルメチルジエトキシシランなどのビニルシラン類；γ−（メタ）アクリロキシプロピルトリメトキシシラン、γ−（メタ）アクリロキシプロピルトリエトキシシラン、γ−（メタ）アクリロキシプロピルトリプロポキシシラン、γ−（メタ）アクリロキシプロピルトリイソプロポキシシラン、γ−（メタ）アクリロキシプロピルトリブトキシシラン、γ−（メタ）アクリロキシプロピルメチルジメトキシシラン、γ−（メタ）アクリロキシプロピルメチルジエトキシシラン、γ−（メタ）アクリロキシプロピルメチルジプロポキシシラン、γ−（メタ）アクリロキシプロピルメチルジイソプロポキシシラン、γ−（メタ）アクリロキシプロピルメチルジブトキシシランなどのアクリルシラン類；γ−メルカプトプロピルメチルジメトキシシラン、γ−メルカプトプロピルトリメトキシシランなどのメルカプトシラン類等が挙げられる。又はこれらを縮重合したオリゴマーはアルコールの発生が抑えられより好ましい場合がある。ここで、（メタ）アクリロキシは、アクリロキシ又はメタクリロキシを示す。これらシランカップリング剤は、環状オルガノシロキサン１００質量部に対し０．０１〜１０質量部使用することが好ましく、０．０１〜５質量部の使用が更に好ましい。０．０１質量部未満であると、コーティング剤とした際に透明性が低下し、１０質量部を超えると、摺動性が発揮できない可能性がある。
【００３０】
シランカップリング剤を共重合することにより、下記式中のｃを有するポリオルガノシロキサンとなり、（ｂ２）又は（ｂ３）成分の単量体をグラフトさせる効果が得られる。
【化３】
2020090596.tif 000004
【００３１】
重合に用いる重合触媒としては、公知の重合触媒を使用すればよい。中でも強酸が好ましく、塩酸、硫酸、ドデシルベンゼンスルホン酸、クエン酸、乳酸、アスコルビン酸が例示される。好ましくは乳化能を持つドデシルベンゼンスルホン酸である。
酸触媒の使用量としては、環状オルガノシロキサン１００質量部に対して０．０１〜１０質量部であることが好ましく、より好ましくは０．２〜２質量部である。
【００３２】
また、重合する際の界面活性剤としては、アニオン系界面活性剤として、ラウリル硫酸ナトリウム、ラウレス硫酸ナトリウム、Ｎ−アシルアミノ酸塩、Ｎ−アシルタウリン塩、脂肪族石けん、アルキルりん酸塩等が挙げられるが、中でも水に溶けやすく、ポリエチレンオキサイド鎖を持たないものが好ましい。更に好ましくは、Ｎ−アシルアミノ酸塩、Ｎ−アシルタウリン塩、脂肪族石けん及びアルキルりん酸塩であり、特に好ましくは、ラウロイルメチルタウリンナトリウム、ミリストイルメチルタウリンナトリウム、ラウリル硫酸ナトリウムである。
なお、アニオン系界面活性剤の使用量は、環状オルガノシロキサン１００質量部に対して０．１〜２０質量部であることが好ましく、より好ましくは０．５〜１０質量部である。
【００３３】
重合温度は５０〜７５℃が好ましく、重合時間は１０時間以上が好ましく、１５時間以上が更に好ましい。更に、重合後に５〜３０℃で１０時間以上熟成させることが特に好ましい。
【００３４】
このようにして得られた（ｂ１）オルガノポリシロキサンは平均粒子径が１８０ｎｍ以下、好ましくは５０〜１８０ｎｍ、更に好ましくは７０〜１７０ｎｍとなるように、スターバースト、高圧ホモジナイザー、連続式乳化機、コロイダルミル、ニーダーなど公知の微粒化方法で、粒子径を調整しておくことが好ましい。例えば、微粒子化条件としては、スターバーストなどで、５０〜３００ＭＰａの圧力で湿式微粒子化する方法、超音波分散機、好ましくは超音波ホモジナイザーを用いて分散処理することもできる。超音波ホモジナイザーの条件については、周波数２０〜２０００ｋＨｚ×出力２０〜１０００Ｗ×１〜１０時間の範囲とすることができる。
【００３５】
本発明に用いる（ｂ２）アクリル酸エステル又はメタクリル酸エステル（以下、「アクリル成分」ということがある。）は、ヒドロキシル基、アミド基、カルボキシル基等の官能基を持たないアクリル酸エステル単量体又はメタクリル酸エステル単量体を指し、炭素数１〜１０のアルキル基を有するアクリル酸エステル又はメタクリル酸エステルが好ましく、更にはアクリル成分のポリマーのガラス転移温度（以下、Ｔｇということがある）が４０℃以上、好ましくは６０℃以上になる単量体が好ましく、かかる単量体としては、メタクリル酸メチル、メタクリル酸イソプロピル、メタクリル酸エチル、メタクリル酸シクロヘキシル等が挙げられる。なお、Ｔｇの上限は、好ましくは２００℃以下、更に好ましくは１５０℃以下である。ガラス転移温度は、ＪＩＳ  Ｋ７１２１に基づき測定できる。
【００３６】
（ｂ２）成分と共重合可能な官能基含有単量体（ｂ３）としては、カルボキシル基、アミド基、水酸基、ビニル基、アリル基等を含む不飽和結合を有する単量体であり、具体的には、メタクリル酸、アクリル酸、アクリルアマイド、メタクリル酸アリル、メタクリル酸ビニル、メタクリル酸２−ヒドロキシエチル、メタクリル酸２−ヒドロキシプロピルが挙げられ、これらを共重合することで相容性を向上させることが可能となる。
【００３７】
本発明の（Ｂ）シリコーンアクリルグラフト共重合樹脂エマルジョンは、上記のようにして得られた（ｂ１）ポリオルガノシロキサンに、（ｂ２）（メタ）アクリル酸エステル単量体と（ｂ３）これと共重合可能な官能基含有単量体との混合物を、乳化グラフト重合させる。
【００３８】
グラフト重合させる際の式（１）のポリオルガノシロキサンと（メタ）アクリル酸エステル単量体との質量比（式（１）のポリオルガノシロキサンと（メタ）アクリル単位との質量比）は３０：７０〜９９：１であり、好ましくは６０：４０〜９９：１である。シリコーン成分が３０より少ないとコーティングした際に耐摩耗性が良化しないという不具合がある。
【００３９】
ここで使用されるラジカル開始剤としては、過硫酸カリウム、過硫酸アンモニウム等の過硫酸塩、過硫酸水素水、ｔ−ブチルハイドロパーオキサイド、過酸化水素が挙げられる。必要に応じ、酸性亜硫酸ナトリウム、ロンガリット、Ｌ−アスコルビン酸、酒石酸、糖類、アミン類等の還元剤を併用したレドックス系も使用することができる。
【００４０】
既にポリオルガノシロキサンエマルジョン中に含まれている界面活性剤で十分にグラフト重合可能だが、安定性向上のためアニオン系界面活性剤として、ラウリル硫酸ナトリウム、ラウレス硫酸ナトリウム、Ｎ−アシルアミノ酸塩、Ｎ−アシルタウリン塩、脂肪族石けん、アルキルりん酸塩等を添加することができる。また、ポリオキシエチレンラウリルエーテル、ポリオキシエチレントリデシルエーテル等のノニオン系乳化剤を添加することもできる。
【００４１】
（ｂ１）成分に対する（ｂ２）及び（ｂ３）成分のグラフト重合温度は２５〜５５℃が好ましく、２５〜４０℃が更に好ましい。また、重合時間は２〜８時間が好ましく、３〜６時間が更に好ましい。
【００４２】
更に、グラフトポリマーの分子量、グラフト率を調整するために連鎖移動剤を添加することができる。
【００４３】
こうして得られたシリコーンアクリルグラフト共重合樹脂エマルジョン（Ｂ）は、（ｂ２）及び（ｂ３）成分がランダムにグラフトされているポリマーである。
【００４４】
また、（Ｂ）成分であるシリコーンアクリルグラフト共重合樹脂エマルジョンの固形分は３５〜５０質量％が好ましい。また、粘度（２５℃）は、５００ｍＰａ・ｓ以下が好ましく、５０〜５００ｍＰａ・ｓが更に好ましい。粘度は回転粘度計にて測定できる。平均粒子径は、１８０ｎｍ以下、好ましくは５０〜１８０ｎｍ、さらに好ましくは８０〜１７０ｎｍである。平均粒子径が大きすぎる場合には、透明なコーティング剤が得られず、小さすぎる場合には、分散性が低下する問題がある。なお、平均粒子径は、レーザー回折／散乱式粒子径分布測定装置によって測定することができる。
【００４５】
（Ｂ）成分であるシリコーンアクリルグラフト共重合樹脂エマルジョンの配合量は、コーティング組成物中、固形分で１〜４０質量％であり、好ましくは５〜３０質量％である。シリコーンアクリルグラフト共重合樹脂エマルジョンが１質量％未満であると耐摩耗性において全く改善が見られないという不具合があり、４０質量％を超えると白化する上に耐摩耗性も低下していくという不具合がある。
【００４６】
本発明のコーティング用組成物は、（Ａ）皮膜形成能を有する塩化ビニル系樹脂エマルジョン及び／又はアクリル系樹脂エマルジョン、（Ｂ）シリコーンアクリルグラフト共重合樹脂エマルジョンを水系下でプロペラ式撹拌機やホモジナイザーなどの公知の混合調製方法によって混合することによって得られる。
【００４７】
また、本発明のコーティング用組成物には、性能に影響を与えない範囲で、酸化防止剤、着色剤、紫外線吸収剤、光安定化剤、帯電防止剤、可塑剤、難燃剤、増粘剤、界面活性剤、造膜助剤などの有機溶剤、他の樹脂等を添加してもよい。
【００４８】
本発明のコーティング用組成物については、所望の高い透明性を確保する点から、基材に塗布した際のヘーズ増加率が、塗布前の基材のヘーズ値に対して１５００％以下であることが好適であり、基材の種類によるが、より好ましく１０００％以下とするものである。本発明で言う「ヘーズ」は、ＪＩＳ Ｋ７１３６（２０００年）の規格に従い、全光線透過率及び拡散透過率から下記式により算出されるＨＡＺＥ（曇価）である。
ＨＡＺＥ（曇価）  ＝  （拡散透過率Ｔd／全光線透過率Ｔt）×１００  （％）
基材に塗布したヘーズの値は、例えば、日本電色工業社製のヘーズメーターによって測定することができる。また、コーティング用組成物の塗布前の基材のヘーズの値も上記と同様の規格にしたがって測定することができる。また、本発明でいう「ヘーズ増加率」は、基材のヘーズ値をＸ，コーティング組成物を塗布した後のヘーズ値をＹとすると、
［ヘーズ値の増加率（％）］ ＝ 〔（ Ｙ − Ｘ ） ／ Ｘ〕 × １００
で表すことができる。
【００４９】
このようにして得られた本発明のコーティング用組成物を基材、例えば、プラスチック（ＰＥＴ、ＰＩ、合成皮革等）、硝子（汎用ガラス、ＳｉＯ2等）、金属（Ｓｉ、Ｃｕ、Ｆｅ、Ｎｉ、Ｃｏ、Ａｕ、Ａｇ、Ｔｉ、Ａｌ、Ｚｎ、Ｓｎ、Ｚｒ、それらの合金等）、木材、繊維（布、糸等）、紙、セラミック（酸化物、炭化物、窒化物等の焼成物など）などの基材の片面又は両面に塗布又は浸漬、乾燥（室温〜１５０℃）すると、樹脂の長所を維持しながら、シリコーン樹脂の撥水性、耐候性、耐熱性、耐寒性、ガス透過性、摺動性などの利点を、長期に亘って付与することができる。これは、皮膜形成能を有する樹脂と硬化性シリコーン樹脂が丈夫な海島構造を作っているためと考えられる。
【００５０】
ここで、プラスチック基材としては、ポリメチルメタクリレート等のポリ（メタ）アクリル酸エステル、ポリカーボネート、ポリスチレン、ポリエチレンテレフタレート、ポリ塩化ビニル、ポリエステル、セルロース、ジエチレングリコールビスアリルカーボネートポリマー、アクリロニトリル−ブタジエン−スチレンポリマー、ポリウレタン、及びエポキシ樹脂等が使用される。プラスチック加工品としては、自動車内装材や有機ガラス、電材や建材、建築物の外装材、液晶ディスプレイ等に使用する光学フィルム、光拡散フィルム、携帯電話、家電製品等がある。乾燥させる方法としては、室温下で１〜１０日間放置する方法が挙げられるが、硬化を迅速に進行させる観点から、２０〜１５０℃の温度で、１秒〜１０時間加熱する方法が好ましい。また、上記プラスチック基材が加熱によって変形や変色を引き起こしやすい材質からなるものである場合には、２０〜１００℃の比較的低温下で乾燥することが好ましい。
【００５１】
ガラス基材としては、ソーダ石灰ガラス、石英ガラス、鉛ガラス、ホウ珪酸ガラス、無アルカリガラス等が使用される。ガラス加工品としては、建築用板ガラス、自動車等車両用ガラス、レンズ用ガラス、鏡用ガラス、ディスプレイパネル用ガラス、太陽電池モジュール用ガラス等がある。乾燥させる方法としては、室温で１〜１０日程度放置したり、２０〜１５０℃、特に６０〜１５０℃の温度で、１秒〜１０時間加熱する方法が好ましい。
【００５２】
木材基材としては、カエデ科、カバノキ科、クスノキ科、クリ科、ゴマノハグサ科、ナンヨウスギ科、ニレ科、ノウゼンカズラ科、バラ科、ヒノキ科、フタバガキ科、フトモモ科、ブナ科、マツ科、マメ科、モクセイ科等の木材が使用される。木材加工品としては、木そのものを原料とする加工及び成形品、合板及び集成材及びそれらの加工及び成形品、及びそれらの組み合わせから選択されるものであってよく、例えば、建物の外装及び内装用資材を包含する住建築用資材、机などの家具類、木のおもちゃ、楽器等がある。２０〜１５０℃、特に５０〜１５０℃で０．５〜５時間熱風乾燥させる方法が好ましい。また、乾燥温度は１２０℃以下にすれば塗膜の変色を避けることができる。
【００５３】
繊維基材としては、木綿、麻、リンネル、羊毛、絹、カシミヤ、石綿等の天然繊維及び、ポリアミド、ポリエステル、ビスコース、セルロース、ガラス、炭素等の化学繊維が例示される。繊維加工品としては、すべての種類の織物、編物、不織布、あるいはフィルム、紙等がある。乾燥させる方法としては、室温で１０分〜数十時間放置したり、２０〜１５０℃の温度で、０．５分〜５時間乾燥させる方法が好ましい。
【００５４】
本発明のコーティング用組成物を基材へコーティングする方法は、特に限定しないが、例えば、グラビアコーター、バーコーター、ブレードコーター、ロールコーター、エアーナイフコーター、スクリーンコーター、カーテンコーター、刷毛塗りなどの各種コーターによる塗布方法、スプレー塗布、浸漬等が挙げられる。
【００５５】
本発明のコーティング用組成物の基材への塗布量は、特に限定しないが、通常は、防汚性、施工作業性などの点から固形分換算で、好ましくは１〜３００ｇ／ｍ2、より好ましくは５〜１００ｇ／ｍ2の範囲または厚さ１〜５００μｍ、好ましくは５〜１００μｍで形成し、自然乾燥又は１００〜２００℃に加熱乾燥して成膜させるとよい。
【実施例】
【００５６】
以下、製造例、実施例及び比較例を示し、本発明を具体的に説明するが、本発明は下記の実施例に制限されるものではない。なお、下記の例において、部及び％はそれぞれ質量部、質量％を示す。
【００５７】
［製造例１］
オクタメチルシクロテトラシロキサン６００ｇ、γ−メタクリロキシプロピルメチルジメトキシシラン０．６ｇ、ラウリル硫酸ナトリウム１２ｇをイオン交換水１０８ｇに溶解したもの、及びドデシルベンゼンスルホン酸６ｇを純水５４ｇに溶解したものを２Ｌのポリエチレン製ビーカーに仕込み、ホモミキサーで均一に乳化した後、イオン交換水４５０ｇを徐々に加えて希釈し、圧力３００ｋｇｆ／ｃｍ2で高圧ホモジナイザーに２回通し、均一な白色エマルジョンを得た。さらにスターバーストによる処理（スギノマシン）を１００ＭＰａで２回行った後、このエマルジョンを撹拌装置、温度計、還流冷却器の付いた２Ｌのガラスフラスコに移し、５０〜７０℃で２４時間重合反応を行った後、１０％炭酸ナトリウム水溶液１２ｇでｐＨ６〜８に中和した。このシリコーンエマルジョンは１０５℃で３時間乾燥後の不揮発分が４５．４％で、エマルジョン中のオルガノポリシロキサンは非流動性の軟ゲル状のものである。ここにメタクリル酸メチル（ＭＭＡ）２３８ｇを３〜５時間かけて滴下しながら３０℃で過酸化物と還元剤でレドックス反応を行うことでシリコーンへのアクリルグラフト共重合し、不揮発分４４．８％のシリコーンアクリルグラフト共重合樹脂エマルジョンを得た。
【００５８】
［製造例２〜５、比較製造例１〜３］
表１で示す配合比率の通り、製造例１と同様にシリコーンアクリルグラフト共重合樹脂エマルジョンを作成した。
【００５９】
［比較製造例４］
表１で示す配合比率の通り、製造例１と同様にシリコーンエマルジョンを作成した。アクリルのグラフト反応は行なわなかった。
【００６０】
上記の各製造例及び比較製造例で得られたエマルジョンの特性を表１に示す。なお、各測定は下記のように行った。
【００６１】
〔蒸発残分（固形分濃度）測定〕
試料約１ｇをアルミ箔製の皿に量り取り、１０５〜１１０℃に保った乾燥器に入れ、１時間加熱後、乾燥器から取り出してデシケーターの中にて放冷し、試料の乾燥後の重さを量り、次式により蒸発残分を算出した。
【数１】
2020090596.tif 000005
Ｒ  ：  蒸発残分（％）
Ｗ  ：  乾燥前の試料を入れたアルミ箔皿の質量（ｇ）
Ｌ  ：  アルミ箔皿の質量（ｇ）
Ｔ  ：  乾燥後の試料を入れたアルミ箔皿の質量（ｇ）
アルミ箔皿の寸法：７０φ×１２ｈ（ｍｍ）
【００６２】
〔平均粒子径測定〕
試料を０．０１ｇ計量し、レーザー回折式粒度分布測定装置（堀場製作所製、商品名：ＬＡ−９５０Ｖ２）を使用して、循環流量２、撹拌速度２の条件での平均粒子径（粒度累積分布の５０％に相当する粒子径の値）を測定した。
［測定条件］
測定温度：２５±１℃
溶媒：イオン交換水
【００６３】
【表１】
2020090596.tif 000006
【００６４】
［塩化ビニル系樹脂エマルジョン（Ｉ）］
撹拌機、コンデンサー、温度計及び窒素ガス導入口を備えた重合容器に窒素置換後、イオン交換水６７質量部、ペレックスＳＳＬ（花王社製）４質量部、ノイゲンＬ−６１９０（第一工業製薬社製）５質量部、塩化ビニル５２質量部、アクリル酸２−エチルヘキシル４８質量部を仕込み、撹拌しながら６０℃に加温した。さらに過硫酸アンモニウム（開始剤）０．３質量部をイオン交換水１０質量部に溶解したものと亜硫酸水素ナトリウム０．１質量部をイオン交換水３質量部に溶解させたものを添加しレドックス系にて５〜１５時間重合反応させた。
重合内圧が０ＭＰaになった時点で残存モノマーを真空にて１０００ｐｐｍまで除去し、その後４０℃以下まで冷却して、重合体を得た。その後、防腐剤やイオン交換水を添加し、不揮発分４３％、Ｔｇが−３℃の塩化ビニル系樹脂エマルジョンを得た。
【００６５】
［アクリル系樹脂エマルジョン（ＩＩ）］
撹拌装置、温度計、還流冷却器の付いた２Ｌのガラスフラスコにイオン交換水１０４質量部を投入し脱酸素を行った。アクリル酸エチル５７質量部、メタクリル酸メチル４２質量部、８０％メタクリル酸１質量部にアクアロンＨＳ−１０  ２質量部をイオン交換水２６質量部に溶解したものを投入してホモミキサーで乳化した。この乳化液を２Ｌガラスフラスコに５〜７時間かけて滴下しながら５０℃で過酸化物と還元剤でレドックス反応を行う事でラジカル重合し、不揮発分４０．４％、Ｔｇ２０℃のアクリル樹脂エマルジョンを得た。
【００６６】
［実施例１］
塩化ビニル系樹脂エマルジョンとして、上記塩化ビニル系樹脂エマルジョン（Ｉ）（粘度４００ｍＰａ・ｓ（２５℃）、平均粒径１５０ｎｍ、不揮発分約４３ｗｔ％）を用い、この樹脂エマルジョンを撹拌しているところに、製造例１で得られたシリコ−ンアクリルグラフト共重合樹脂エマルジョンを投入し、１０分以上撹拌の後、８０メッシュでろ過して、実施例１のコーティング用組成物を得た。
【００６７】
［実施例２〜７、比較例１〜６］
表２（実施例２〜７）及び表３（比較例１〜６）で示した各成分の配合比率の通り、実施例１と同様の方法で各例のコーティング用組成物を作成した。なお、表２及び表３中で示す原料比率は固形分での質量比率である。
【００６８】
［実施例８］
実施例１の塩化ビニル系樹脂エマルジョンに代えて、上記アクリル系樹脂エマルジョン（ＩＩ）（粘度１０ｍＰａ・ｓ（２５℃）、平均粒径１００ｎｍ、不揮発分約４０．４ｗｔ％）を用いた以外は、実施例１と同様にコーティング用組成物を得た。
【００６９】
［実施例９〜１４、比較例７〜１２］
表４（実施例９〜１４）及び表５（比較例７〜１２）で示した各成分の配合比率の通り、実施例１と同様の方法で各例のコーティング用組成物を作成した。なお、表２及び表３中で示す原料比率は不揮発分での質量比率である。
【００７０】
得られた各実施例及び各比較例のコーティング用組成物の「ヘーズ値・ヘーズ増加率」及び「静・動摩擦係数」を測定した。その数値を表２及び表３に示す。なお、各測定は下記のように行った。
【００７１】
＜成膜方法＞
スライドガラス、ＰＥＴフィルム、アクリル板
各例のコーティング組成物をバーコーターにて塗布し、１０５℃×３分で乾燥を行い、ドライで約２３μｍになるように、スライドガラス、ＰＥＴフィルム及びアクリル板の各基材の上に塗膜を形成した。
【００７２】
＜ヘーズ値の測定＞
製品名「ヘーズメーター  ＮＤＨ７０００」（日本電色工業社製）にて上記各例のコーティング組成物の塗膜を有する基材のヘーズ値を測定した。
【００７３】
（塩化ビニル系樹脂エマルジョン）
（１）スライドガラス（ヘーズ値０．７０％）でのヘーズ値の好ましい範囲は、０．７〜６．０％である。
（２）ＰＥＴフィルム（ヘーズ値１１％）でのヘーズ値の好ましい範囲は、１１．０〜２３．０％である。
（３）アクリル板（ヘーズ値０．２０％）でのヘーズ値の好ましい範囲は、０．２〜５．０％である。
【００７４】
（アクリル樹脂エマルジョン）
（１）スライドガラス（ヘーズ値０．７０％）でのヘーズ値の好ましい範囲は、０．７〜１０．０％である
（２）アクリル板（ヘーズ値０．２０％）でのヘーズ値の好ましい範囲は、０．２〜５．０％である。
【００７５】
＜ヘーズの増加率＞
ヘーズの増加率は、下記式により求められる。
「ヘーズ値の増加率（％）」 ＝ 〔（ Ｙ − Ｘ ） ／ Ｘ〕 × １００
Ｘ：基材のヘーズ値
Ｙ：コーティング組成物を塗布した後のヘーズ値
上記ヘーズ値の増加率が１５００％以下であれば、透明性が高いと判断できる。一方、上記ヘーズ値の増加率が１５００％を超えると、積層体の透明性が悪くなり、白っぽく感じるようになる。
【００７６】
＜静・動摩擦係数測定＞
ＨＥＩＤＯＮ  ＴＹＰＥ−３８（新東科学社製）にて１００ｇの金属圧子を上記各例の塗膜に垂直に接触させ、３ｃｍ／分で移動させた時の摩擦力を測定し、摩擦力から摩擦係数を算出した。
【００７７】
（塩化ビニル系樹脂エマルジョン）
（ｉ）スライドガラスでの静・動摩擦係数の好ましい範囲については、静摩擦係数が０．０１〜０．２０であり、動摩擦係数が０．０１〜０．１２である。
（ｉｉ）ＰＥＴフィルムでの静・動摩擦係数の好ましい範囲については、静摩擦係数が０．０１〜０．２０であり、動摩擦係数が０．０１〜０．１２である。
（ｉｉｉ）アクリル板での静・動摩擦係数の好ましい範囲については、静摩擦係数が０．０１〜０．２０であり、動摩擦係数が０．０１〜０．１２である。
【００７８】
（アクリル系樹脂エマルジョン）
（ｉ）スライドガラスでの静・動摩擦係数の好ましい範囲については、静摩擦係数が０．０１〜０．２５であり、動摩擦係数が０．０１〜０．１５である。
（ｉｉ）アクリル板での静・動摩擦係数の好ましい範囲については、静摩擦係数が０．０１〜０．３０であり、動摩擦係数が０．０１〜０．１５である。
【００７９】
【表２】
2020090596.tif 000007
【００８０】
【表３】
2020090596.tif 000008
【００８１】
【表４】
2020090596.tif 000009
【００８２】
【表５】
2020090596.tif 000010